(57)【要約】バインダーに保持された蛍光体粉末を含んでなるエレクトロルミネッセンスパネル用蛍光体層。バインダーは二成分の混合物を含んでなり、そのうち一方は乾性油若しくは半乾性油又は誘導体であり、他方の成分はゾルゲル前駆体である。適する油の例としては、アマニ油、菜種油、ヒマワリ油及び大豆油がある。適するゾルゲル前駆体の例としては、オルトケイ酸テトラエチル、イソプロポキシホウ素、s-ブトキシアルミニウム及びイソプロポキシチタンがある。金属アルコキシド、金属酢酸塩及び金属硝酸塩などの金属塩をゾルゲル前駆体と混合してもよい。【特許請求の範囲】
【請求項１】
バインダーに保持された蛍光体粉末を含んでなる、エレクトロルミネッセンスパネル用蛍光体層であって、かかるバインダーが二成分の混合物を含んでなり、一方の成分が一種又はそれより多い乾性油若しくは半乾性油又はそれらの誘導体であり、他方の成分が一種又はそれより多いゾルゲル前駆体である前記蛍光体層。
【請求項２】
前記一方の成分が、アマニ油、菜種油及びヒマワリ油から選択される一種又はそれより多い乾性油を含んでなる、請求項１記載の蛍光体層。
【請求項３】
前記一方の成分が大豆油を含んでなる、請求項１記載の蛍光体層。
【請求項４】
前記一方の成分が、乾性油又は半乾性油のアルキドを含んでなる、請求項１記載の蛍光体層。
【請求項５】
前記一方の成分がリノレン酸である、請求項１記載の蛍光体層。
【請求項６】
前記他方の成分が、オルトケイ酸テトラエチル、イソプロポキシホウ素、s-ブトキシアルミニウム及びイソプロポキシチタンから選択される一種又はそれより多い化合物を含んでなる、請求項１記載の蛍光体層。
【請求項７】
前記他方の成分が、金属アルコキシド、金属酢酸塩及び金属硝酸塩から選択される一種又はそれより多い化合物を包含する、請求項１〜６のいずれか１項に記載の蛍光体層。
【請求項８】
前記他方の成分の前記一方の成分に対する重量比が5%〜20%である、請求項１〜７のいずれか１項に記載の蛍光体層。
【請求項９】
エレクトロルミネッセンスパネル用の蛍光体層の製造方法であって、二成分を混合してバインダーを形成し、その際、一方の成分が一種又はそれより多い乾性油若しくは半乾性油又はそれらの誘導体であり、他方の成分が一種又はそれより多いゾルゲル前駆体であり、蛍光体粉末を該バインダーと混合し、次いで、得られる混合物を乾燥させることを含んでなる方法。
【発明の詳細な説明】
【発明の開示】
【０００１】
本発明は、エレクトロルミネッセンスパネル用の蛍光体層及びその製造方法に関する。本発明は、特に交流エレクトロルミネッセンスパネルに適用される。
エレクトロルミネッセンスパネルは、典型的には蛍光体層を含んでなり、蛍光体層は電極として機能する導電性物質層の間にはさまれ、その間に電圧がかけられる。交流エレクトロルミネッセンスパネルの場合、かける電圧は交流電圧である。少なくとも一方の電極は通常透明である。層中の蛍光物質は通常粉末の形態であることから、製造の際にはその粉末を適するバインダー物質と混合することが必要である。バインダー物質は、絶縁性で、高い誘電率を有すべきであり、光を制限すべきではない。また、高い降伏電圧を有するべきである。典型的に使用されるバインダー物質は、ポリスチレン、メチルメタクリレート及びポリ塩化ビニルなどのプラスチック材料である。他のバインダー物質としては、有機溶媒中に溶解した、シアノエチルセルロース及びニトロセルロースなどのセルロースがある。また、炭化水素も使用することができる。また、セラミック誘電体を使用することも知られているが、これらの物質は、プラスチック及び高分子バインダーと比較して輝度が低いという特徴があり、柔軟性のある高分子材料は提供されない。しかし、高分子材料は限られた柔軟性を有しているといっても、これまでに説明したバインダー材料は全て高価である。また、蛍光体層の絶縁耐力が充分でない場合があることから、電極の間に、例えば、チタン酸バリウムを含む、追加の誘電性層を包含させなければならないこともある。
【０００２】
本発明の目的は、柔軟性があり、電気的特性が良好で、高価でないバインダー材料を使用する、エレクトロルミネッセンスパネル用の蛍光体層を提供することである。
本発明にしたがえば、一の側面において、エレクトロルミネッセンスパネル用の蛍光体層は、バインダーに保持された蛍光体粉末を含んでなり、バインダーは二成分の混合物を含んでなり、そのうち一方の成分は一種又はそれより多い乾性油若しくは半乾性油又はそれらの誘導体であり、他方の成分は一種又はそれより多いゾルゲル前駆体である。
【０００３】
本発明にしたがえば、他の側面において、エレクトロルミネッセンスパネル用の蛍光体層の製造方法は、二成分を混合してバインダーを形成し、その際、一方の成分は一種又はそれより多い乾性油若しくは半乾性油又はそれらの誘導体であり、他方の成分は一種又はそれより多いゾルゲル前駆体であり、蛍光体粉末をそのバインダーと混合し、次いで、得られる混合物を乾燥させることを含んでなる。
【０００４】
また、本発明は、一対の電極を含んでなり、その間に上で説明したように製造した蛍光体層をはさんだエレクトロルミネッセンスパネルを包含する。
乾性油は、70又はそれより高い乾燥指数（drying index）を有する油である。適する乾性油の例としては、アマニ油、菜種油及びヒマワリ油がある。半乾性油は、70より低い乾燥指数を有するが、そのような油も本発明を実施するのに使用することができる。半乾性油の例は、大豆油である。これらの油の誘導体の例は、それらのアルキドであり、モノグリセリド法又は脂肪酸法により調製することができる。他の誘導体、例えば、リノレン酸（linolinic acid）及び他の脂肪酸などの不飽和有機化合物も使用することができる。
【０００５】
ゾルゲル前駆体である特定の化合物の例としては、オルトケイ酸テトラエチル、イソプロポキシホウ素、s-ブトキシアルミニウム及びイソプロポキシチタンがある。金属アルコキシド、金属酢酸塩及び金属硝酸塩などの金属塩をゾルゲル前駆体に包含させることができる。例えば、硝酸鉛を、イソプロポキシジルコニウムと混合したりイソプロポキシチタンと混合したりして、酸化チタンジルコニウム鉛（lead zirconium titanium oxide）のような複数化合物の酸化物を調製することができる。
【０００６】
本発明を具体化する蛍光体層は、充分に強くて柔軟性であるという特性を有するので、その上に蛍光体層が調製された基板からその層を傷つけることなくはがすことができる。また、容易に型どりすることもできる。はがしたシートは、あらゆる所望の型にカットしてから、エレクトロルミネッセンスパネルとしての機能のために電極の間に配置させることができる。また、蛍光層は均一性が良好であり、絶縁耐力が高い。したがって、電極の間の追加の誘電性層を不要とすることが可能である。
【０００７】
本発明をより詳細に理解せしめるために、ここで以下に説明する実施例を参照する。
【０００８】
実施例１
アマニ油20mlをストッパー付きガラス製バイアルに注入し、乾燥窒素で置換した。そのバイアルにイソ-プロポキシチタンを注入して、10重量%の混合物を与えた。その混合物をローラーで1時間混合してから、エレクトロルミネッセンス蛍光体粉末によりバインダーに対して2:7（重量:重量）の比でスラリーにした。使用した蛍光体粉末は高濃度の銅をドープした硫化亜鉛であった。次いで、粘着性テープをひと塗りし、スラリーを酸化インジウム・スズ（ITO）ガラス基板上にドクターブレード塗布して、ブレードを基板の上に保持した。コートしたパネルを覆い、空気中で一晩硬化させた。次いで、パネルを空気中130℃で1時間乾燥させた。冷却して、全体の厚さから基板の厚さを引いてフィルム厚さを測定した。フィルムの厚さは、30ミクロンであることが分かった。これらの測定にはマイクロメータを使用した。
【０００９】
チタン酸バリウム1gmをバインダー前駆体0.3gmと混合し、次いで、得られたペーストを、ドクターブレードを用いて粘着性テープをふた塗りして、蛍光体層の上に施用した。次いで、パネルを空気中で一晩乾燥させてから、最終的にオーブン中130℃で1時間乾燥させた。得られたチタン酸バリウムの層は反射コーティングとして機能する。
【００１０】
実施例２
蛍光体対バインダー比を1:3（重量:重量）とした以外は、実施例１において説明したように蛍光体スラリーを調製した。次いで、スラリーを導電性基板上にK-Barプリンターを用いて型どりした。蛍光体層の自由表面上にアルミニウムを昇華させることにより第二電極を付加した。
【００１１】
実施例３
本実施例は、バイアルに注入するイソ-プロポキシチタンの量を減らしてアマニ油に対して5重量%の混合物を与えた以外は実施例１とすべての点において一致する。得られたスラリーはわずかに薄いため平らにドクターブレード塗布できないことが分かった。
【００１２】
実施例４
本実施例は、バイアルに注入するイソ-プロポキシチタンの量を増やしてアマニ油に対して20重量%の混合物を与えた以外は実施例１とすべての点において一致する。得られたスラリーはわずかに乾燥しているため平らにドクターブレード塗布できないことが分かった。
【国際公開パンフレット】
2004528693.tif 000002
2004528693.tif 000003
2004528693.tif 000004
2004528693.tif 000005
2004528693.tif 000006
【国際調査報告】
2004528693.tif 000007
2004528693.tif 000008